Patent RU-2510405-C9 (RU)
Title: Эмульсионный полимеризат, содержащий активаторы, способ его получения, а также его применение в двух- или многокомпонентных системах
Inventor: SHMITT GEROL D
IPC: C08F2/22
Filed: 2008-06-27
Granted: 2014-09-20
Abstract: Настоящее изобретение относится к эмульсионному полимеризату, содержащему фиксированные в полимере активаторы. Описан эмульсионный полимеризат типа ядро-оболочка с включенным в ядро активатором, который получают при полимеризации смеси, содержащей: a) от 5 мас.% до 99,9 мас.% одного или нескольких монофункциональных мономеров (мет)акрилата с растворимостью в воде <2 мас.% при 20°C; b) от 0 мас.% до 70 мас.% одного или нескольких мономеров, способных сополимеризоваться с мономерами a); c) от 0 мас.% до 20 мас.% одного или нескольких соединений, являющихся дважды или многократно ненасыщенными по винильному типу; d) от 0 мас.% до 20 мас.% одного или нескольких полярных мономеров с растворимостью в воде >2 мас.% при 20°C, выбранных из (мет)акриловой кислоты и (мет)акриламида, а также е) от 0,1 до 95 мас.% по меньшей мере одного активатора, причем компоненты от a) до e) в сумме составляют 100 мас.% полимеризующихся компонентов смеси, отличающийся тем, что e1) активатор представляет собой соединение Формулы I 
     
       
     
     где R 1  является метилом; Х представляет собой линейную алкандиильную группу с числом атомов углерода от 1 до 18; R 2  обозначает атом водорода или линейный или разветвленный алкильный остаток с числом атомов углерода от 1 до 12; R 3 , R 4 , R 5 , R 6  и R 7  независимо друг от друга обозначают атомы водорода, и тем, что e2) активатор e) ковалентно связан с эмульсионным полимеризатом. Также описан способ получения указанного выше эмульсионного полимеризата путем полимеризации "ядро-оболочка" в водной эмульсии, в котором компоненты от a) до e) па первой стадии полимеризуют в виде ядра, а затем на нем по меньшей мере в одной дополнительной стадии в качестве оболочки полимеризуют смесь компонентов от a) до d), причем компоненты от а) до е) для ядра и компоненты от a) до d) для оболочки выбирают так, что в результирующем полимеризате температура стеклования по меньшей мере одной оболочки T GS  больше, чем температура стеклования ядра T GK , причем температура стеклования по меньшей мере одной оболочки T GS  больше 100°C, причем температуру стеклования T G  определяют согласно стандарту EN ISO 11357. Описана Двух- или многокомпонентная система с регулируемым временем жизнеспособности, отверждаемая при комнатной температуре с помощью окислительно-восстановительной системы инициаторов, содержащая A) 0,8-69,94 мас.% эмульсионного полимеризата по пп.1-7 или получаемая по способу согласно п.8; B) 30-99,14 мас.% одного или нескольких этиленовых ненасыщенных мономеров; C) 0,05-10 мас.% пероксидов; при необходимости D) 0-60 мас.% ненасыщенных олигомеров; E) 0,01-2 мас.% ингибитора полимеризации; а также при необходимости F) 0-800 массовых частей вспомогательных веществ и добавок; причем сумма компонентов A)+B)+C)+D)+E) составляет 100 мас.%, а количество F) относится к 100 массовым частям суммы A)+B)+C)+D)+E), причем компонент A) и компонент C) хранятся совместно, и до применения системы по меньшей мере одна составляющая компонента B) хранится отдельно от A) и C), причем способность хранящейся отдельно составляющей компонента B) вызывать набухание полимеризата A) так высока, что фиксированный в полимере активатор полимеризата A) может вступать во взаимодействие с компонентом C) или компонент A), часть компонента B) и компонент C) хранятся совместно, причем часть компонента B) выбирается таким образом, что способность этой составляющей компонента В) вызывать набухание полимеризата А) столь низка, что фиксированный в полимере активатор полимеризата А) не может вступать во взаимодействие с компонентом С). Также описано применение указанной выше двух- или многокомпонентной системы в качестве составной части средств, таких как смол из ненасыщенных сложных полиэфиров и сложных виниловых эфиров или клеящих веществ, литьевых смол, полимерных покрытий для полов и других реактивных покрытий, герметиков, пропиточных масс, масс для заделки, масс для изготовления искусственного мрамора и других искусственных камней, масс для реактивных дюбелей, составов для пломбирования зубов, пористых пластмассовых форм для керамических изделий. Технический результат - получение двух- или многокомпонентных систем, отверждающихся при комнатной температуре, у которых время жизнеспособности может регулироваться в широких пределах и которые, несмотря на это, быстро и полностью отверждаются к определенному моменту времени без подведения энергии или внешнего механического импульса. 4 н. и 9 з.п. ф-лы, 2 табл., 19 пр.